(57)【要約】【課題】遮音性を高めることができる多層シートを提供する。【解決手段】本発明は、複数の層を備える多層シートであって、樹脂層と、多層シートにおける一方の表面側に配置された第１の表面層とを備え、前記第１の表面層は、紙又は布であり、前記樹脂層は、ポリビニルアセタール樹脂を含み、多層シートの面密度が４３０ｇ／ｍ２以上である。【選択図】図１
2018051830.tif 000002
【特許請求の範囲】
【請求項１】
複数の層を備える多層シートであって、
樹脂層と、多層シートにおける一方の表面側に配置された第１の表面層とを備え、
前記第１の表面層は、紙又は布であり、
前記樹脂層は、ポリビニルアセタール樹脂を含み、
多層シートの面密度が４３０ｇ／ｍ２以上である、多層シート。
【請求項２】
前記樹脂層の密度が０．８ｇ／ｃｍ３以上である、請求項１に記載の多層シート。
【請求項３】
前記ポリビニルアセタール樹脂が、ポリビニルブチラール樹脂である、請求項１又は２に記載の多層シート。
【請求項４】
前記樹脂層のガラス転移温度が６０℃以下である、請求項１〜３のいずれか１項に記載の多層シート。
【請求項５】
前記樹脂層が、可塑剤を含む、請求項１〜４のいずれか１項に記載の多層シート。
【請求項６】
前記樹脂層が、多層シートにおける他方の表面側に配置された第２の表面層である、請求項１〜５のいずれか１項に記載の多層シート。
【請求項７】
前記樹脂層の外側の露出した表面の光沢度が２５％以下であるか、又は、前記樹脂層の外側の露出した表面の粗さ曲線要素の平均長さＲＳｍが７８０μｍ以下である、請求項６に記載の多層シート。
【請求項８】
多層シートにおける他方の表面側に配置された第２の表面層を備え、
前記第１の表面層と前記第２の表面層との間に、前記樹脂層が配置されている、請求項１〜５のいずれか１項に記載の多層シート。
【請求項９】
前記第２の表面層が、紙又は布である、請求項８に記載の多層シート。
【請求項１０】
可視光線透過率が９０％以下である、請求項１〜９のいずれか１項に記載の多層シート。
【請求項１１】
折り畳むことが可能である、請求項１〜１０のいずれか１項に記載の多層シート。
【請求項１２】
インテリアである、請求項１〜１１のいずれか１項に記載の多層シート。
【請求項１３】
カーテンである、請求項１〜１２のいずれか１項に記載の多層シート。
【発明の詳細な説明】
【技術分野】
【０００１】
本発明は、紙又は布である表面層と、樹脂層とを備える多層シートに関する。
【背景技術】
【０００２】
紙又は布等である基層に、樹脂層が積層された積層シートが知られている。樹脂層は、例えば、強度を高めたり、防水性を付与したり、基層に他の層を接着したりするために用いられている。このような積層シートは、例えば、レインコート、バックパック、かばん、靴、服装、家具、文房具、運動用具及びおもちゃ等の日用生活用品に用いられたり、建物等の窓を覆うように又は屋内空間を仕切るように設置されるカーテン等に用いられたりしている。
【０００３】
下記の特許文献１には、基層に、ポリビニルブチラール樹脂層が積層された積層シートが開示されている。
【０００４】
下記の特許文献２には、ニット地の布の裏面に、発泡した接着剤を介して、合成樹脂フィルムが積層された積層シートが開示されている。上記合成樹脂フィルムは、ハロゲン化ビニル重合体、ポリアミド、ポリエステル、ポリウレタン、ポリビニルブチラール又はポリ塩化ビニリデンを用いて形成されていてもよい。
【０００５】
下記の特許文献３には、カーテン等として用いることができる光制御シートが開示されている。上記光制御シートでは、接着層を介して、色部材と採光シートとが積層されていてもよい。上記接着層は、樹脂を用いて形成されていてもよく、樹脂層であってもよい。上記接着層は、例えば、ポリビニルアセタール樹脂、エチレン酢酸ビニル共重合体樹脂、エチレンアクリル共重合体樹脂、ポリウレタン樹脂又はポリビニルアルコール樹脂を用いて形成されていてもよい。
【先行技術文献】
【特許文献】
【０００６】
【特許文献１】実用新案登録第３１５２４７１号
【特許文献２】実用新案出願公開平２−４７９７５
【特許文献３】ＷＯ２０１６／０５２５６０Ａ１
【発明の概要】
【発明が解決しようとする課題】
【０００７】
特許文献１〜３に記載のような従来の積層シートでは、樹脂層における樹脂の種類によっては、遮音性がかなり低いことがある。また、特許文献１〜３に記載されるように、樹脂層にポリビニルブチラールを用いたとしても、遮音性が十分に高くならないことがある。
【０００８】
本発明の目的は、遮音性を高めることができる多層シートを提供することである。
【課題を解決するための手段】
【０００９】
本発明の広い局面によれば、複数の層を備える多層シートであって、樹脂層と、多層シートにおける一方の表面側に配置された第１の表面層とを備え、前記第１の表面層は、紙又は布であり、前記樹脂層は、ポリビニルアセタール樹脂を含み、多層シートの面密度が４３０ｇ／ｍ２以上である、多層シートが提供される。
【００１０】
本発明に係る多層シートのある特定の局面では、前記樹脂層の密度が０．８ｇ／ｃｍ３以上である。
【００１１】
本発明に係る多層シートのある特定の局面では、前記ポリビニルアセタール樹脂が、ポリビニルブチラール樹脂である。
【００１２】
本発明に係る多層シートのある特定の局面では、前記樹脂層のガラス転移温度が６０℃以下である。
【００１３】
本発明に係る多層シートのある特定の局面では、前記樹脂層が、可塑剤を含む。
【００１４】
本発明に係る多層シートのある特定の局面では、前記樹脂層が、多層シートにおける他方の表面側に配置された第２の表面層である。
【００１５】
本発明に係る多層シートのある特定の局面では、前記樹脂層の外側の露出した表面の光沢度が２５％以下であるか、又は、前記樹脂層の外側の露出した表面の粗さ曲線要素の平均長さＲＳｍが７８０μｍ以下である。
【００１６】
本発明に係る多層シートのある特定の局面では、前記多層シートは、多層シートにおける他方の表面側に配置された第２の表面層を備え、前記第１の表面層と前記第２の表面層との間に、前記樹脂層が配置されている。
【００１７】
本発明に係る多層シートのある特定の局面では、前記第２の表面層が、紙又は布である。
【００１８】
本発明に係る多層シートのある特定の局面では、可視光線透過率が９０％以下である。
【００１９】
本発明に係る多層シートのある特定の局面では、前記多層シートは、折り畳むことが可能である。
【００２０】
本発明に係る多層シートのある特定の局面では、前記多層シートは、インテリアである。
【００２１】
本発明に係る多層シートのある特定の局面では、前記多層シートは、カーテンである。
【発明の効果】
【００２２】
本発明は、複数の層を備える多層シートであって、樹脂層と、多層シートにおける一方の表面側に配置された第１の表面層とを備え、上記第１の表面層は、紙又は布であり、上記樹脂層は、ポリビニルアセタール樹脂を含み、多層シートの面密度が４３０ｇ／ｍ２以上であるので、遮音性を高めることができる。
【図面の簡単な説明】
【００２３】
【図１】図１は、本発明の第１の実施形態に係る多層シートを示す断面図である。
【図２】図２は、本発明の第２の実施形態に係る多層シートを示す断面図である。
【発明を実施するための形態】
【００２４】
以下、本発明の詳細を説明する。
【００２５】
本発明に係る多層シートは、複数の層を備える。本発明に係る多層シートは、２層であってもよく、３層であってもよく、３層以上であってもよく、４層以上であってもよい。
【００２６】
本発明に係る多層シートは、樹脂層と、第１の表面層とを少なくとも備える。上記第１の表面層は、多層シートにおける一方の表面側に配置されている。上記第１の表面層は、多層シートにおける最外層である。上記第１の表面層の外側の表面は、露出している。上記第１の表面層の外側の表面は、樹脂層側とは反対の表面である。
【００２７】
本発明に係る多層シートでは、上記第１の表面層は、紙又は布である。本発明に係る多層シートでは、上記樹脂層は、ポリビニルアセタール樹脂を含む。
【００２８】
本発明に係る多層シートの面密度は４３０ｇ／ｍ２以上である。
【００２９】
本発明では、上記の全体の構成が備えられているので、遮音性を高めることができる。
【００３０】
基層にポリビニルアセタール樹脂層が単に積層されているだけでは、遮音性が十分に高くならないことがある。本発明では、上記の全体の構成が備えられていることで、遮音性が効果的に高くなる。
【００３１】
また、本発明では、特に、高周波域での遮音性を効果的に高めることができ、例えば、２５００Ｈｚや５０００Ｈｚの高周波域での遮音性を効果的に高めることができる。
【００３２】
遮音性をより一層高める観点からは、多層シートの面密度は、好ましくは６００ｇ／ｍ２以上、より好ましくは８００ｇ／ｍ２以上である。多層シートの面密度の上限は特に限定されない。軽量にする観点、及び柔軟性を高める観点からは、多層シートの面密度は、１００００ｇ／ｍ２以下であってもよく、５０００ｇ／ｍ２以下であってもよく、１８００ｇ／ｍ２以下であってもよい。
【００３３】
次に、本発明の具体的な実施形態を説明する。
【００３４】
図１は、本発明の第１の実施形態に係る多層シートを示す断面図である。
【００３５】
図１に示す多層シート１は、樹脂層１１と、露出した第１の表面層１２とを備える。多層シート１は、第２の表面層を備えていない。
【００３６】
第１の表面層１２は、多層シート１における一方の表面（第１の表面）側に配置されている。多層シート１では、樹脂層１１が、多層シート１における他方の表面（第２の表面）側に配置されている。多層シート１では、樹脂層１１が、露出した第２の表面層である。第１の表面層１２及び樹脂層１１は、最外層である。
【００３７】
第１の表面層１２は、紙又は布である。樹脂層１１は、ポリビニルアセタール樹脂を含む。
【００３８】
多層シート１の面密度は４３０ｇ／ｍ２以上である。
【００３９】
多層シート１のように、多層シートは、樹脂層を第２の表面層として備えていてもよい。
【００４０】
多層シート１では、第１の表面層１２と樹脂層１１とは積層されているが、第１の表面層と樹脂層との間に他の層があってもよい。
【００４１】
図２は、本発明の第２の実施形態に係る多層シートを示す断面図である。
【００４２】
図２に示す多層シート１Ａは、樹脂層１１と、第１の表面層１２と、第２の表面層１３とを備える。
【００４３】
第１の表面層１２は、多層シート１Ａにおける一方の表面（第１の表面）側に配置されている。第２の表面層１３は、多層シート１Ａにおける他方の表面（第２の表面）側に配置されている。第１，第２の表面層１２，１３は、最外層である。第１の表面層１２と第２の表面層１３との間に、樹脂層１１が配置されている。
【００４４】
第１の表面層１２は、紙又は布である。第２の表面層１３は、紙又は布であることが好ましい。第２の表面層１３は、紙及び布以外であってもよい。第１の表面層１２の材料と第２の表面層１３の材料とは同一であってもよく、異なっていてもよい。樹脂層１１は、ポリビニルアセタール樹脂を含む。
【００４５】
多層シート１Ａの面密度は４３０ｇ／ｍ２以上である。
【００４６】
多層シート１Ａのように、多層シートは、樹脂層とは別に、第２の表面層を備えていてもよい。
【００４７】
多層シート１Ａでは、第１の表面層１２と樹脂層１１とは積層されているが、第１の表面層と樹脂層との間に他の層があってもよい。多層シート１Ａでは、第２の表面層１３と樹脂層１１とは積層されているが、第２の表面層と樹脂層との間に他の層があってもよい。
【００４８】
遮音性をより一層良好にする観点からは、樹脂層の面密度は、好ましくは５５ｇ／ｍ２以上、より好ましくは１００ｇ／ｍ２以上である。軽量にする観点、及び柔軟性を高める観点からは、樹脂層の面密度は、好ましくは５５００ｇ／ｍ２以下、より好ましくは３０００ｇ／ｍ２以下、更に好ましくは１０００ｇ／ｍ２以下である。
【００４９】
遮音性をより一層良好にする観点からは、第１の表面層の面密度は、好ましくは１５ｇ／ｍ２以上、より好ましくは３０ｇ／ｍ２以上である。軽量にする観点、及び柔軟性を高める観点からは、第１の表面層の面密度は、好ましくは５０００ｇ／ｍ２以下、より好ましくは３０００ｇ／ｍ２以下である。
【００５０】
遮音性をより一層良好にする観点からは、第２の表面層の面密度は、好ましくは１５ｇ／ｍ２以上、より好ましくは３０ｇ／ｍ２以上である。軽量にする観点、及び柔軟性を高める観点からは、第２の表面層の面密度は、好ましくは５０００ｇ／ｍ２以下、より好ましくは３０００ｇ／ｍ２以下である。
【００５１】
遮音性をより一層高める観点からは、樹脂層の密度は、好ましくは０．２ｇ／ｃｍ３以上、より好ましくは０．８ｇ／ｃｍ３以上である。樹脂層の密度の上限は特に限定されない。軽量にする観点、及び柔軟性を高める観点からは、樹脂層の密度は、好ましくは５ｇ／ｃｍ３以下、より好ましくは３ｇ／ｃｍ３以下である。
【００５２】
遮音性をより一層高める観点からは、多層シートの厚みは、好ましくは３０μｍ以上、より好ましくは５０μｍ以上である。軽量にする観点、及び柔軟性を高める観点からは、多層シートの厚みは、好ましくは５００００μｍ以下、より好ましくは３００００μｍ以下である。
【００５３】
遮音性をより一層良好にする観点からは、樹脂層のガラス転移温度は、好ましくは６０℃以下、より好ましくは４０℃以下である。樹脂層のガラス転移温度の下限は特に限定されない。多層シートの取扱い性や柔軟性をより一層良好にする観点からは、樹脂層のガラス転移温度は、−５℃以上であってもよく、１０℃以上であってもよい。
【００５４】
上記樹脂層が第２の表面層である場合に、多層シートの部分間が接触した時に自着又はブロッキングを抑制する観点からは、樹脂層の外側の露出した表面の光沢度が２５％以下であるか、又は、樹脂層の外側の露出した表面の粗さ曲線要素の平均長さＲＳｍが７８０μｍ以下であることが好ましい。多層シートの部分間が接触した時に自着又はブロッキングを抑制する観点からは、樹脂層の外側の露出した表面の光沢度が２５％以下であってもよく、樹脂層の外側の露出した表面の粗さ曲線要素の平均長さＲＳｍが７８０μｍ以下であってもよい。
【００５５】
多層シートの部分間が接触した時に自着又はブロッキングをより一層抑制する観点からは、樹脂層の外側の露出した表面の光沢度は、好ましくは２５％以下、より好ましくは２２％以下である。
【００５６】
上記光沢度は、ＪＩＳ  Ｚ  ８７４１−１９９７「鏡面光沢度−測定方法」に準拠して測定される。
【００５７】
多層シートの部分間が接触した時に自着又はブロッキングをより一層抑制する観点からは、樹脂層の外側の露出した表面の粗さ曲線要素の平均長さＲＳｍは、好ましくは７８０μｍ以下、より好ましくは６００μｍ以下である。
【００５８】
上記粗さ曲線要素の平均長さＲＳｍは、ＪＩＳ  Ｂ０６０１−２００１に準拠して測定される。
【００５９】
遮光性を高める観点からは、多層シートの可視光線透過率は、９０％以下であってもよく、好ましくは６５％未満、好ましくは６０％未満、好ましくは５５％未満、好ましくは５０％未満、好ましくは４５％未満、好ましくは４０％未満、好ましくは３５％未満、好ましくは３０％未満、好ましくは２５％未満、好ましくは２０％未満、好ましくは１５％未満、好ましくは１０％未満、好ましくは５％未満である。多層シートの可視光線透過率が低いほど、遮光性がより一層高くなる。多層シートの可視光線透過率は０％以上であってもよい。
【００６０】
上記可視光線透過率は、ＪＩＳ  Ｒ３２１１（１９９８）に準拠して測定される。
【００６１】
多層シートを介した視認性をより一層低くする観点からは、多層シートのヘーズ値は、好ましくは５％を超え、好ましくは１０％を超え、好ましくは１５％を超え、好ましくは２０％を超え、好ましくは２５％を超え、好ましくは３０％を超え、好ましくは３５％を超え、好ましくは４０％を超え、好ましくは４５％を超え、好ましくは５０％を超える。多層シートのヘーズ値が高いほど、多層シートを介した視認性がより一層低くなる。多層ヘーズ値は１００％以下であってもよい。
【００６２】
上記ヘーズ値は、ＪＩＳ  Ｋ６７１４に準拠して測定できる。
【００６３】
第１の表面層が紙又は布であるので、多層シートの柔軟性を高めることができる。多層シートは、折り畳むことが可能であることが好ましい。
【００６４】
多層シートは、遮音性が求められる様々な用途に用いることができる。
【００６５】
多層シートの具体例としては、カーテン、障子、襖、テント及び農業用フィルム等が挙げられる。
【００６６】
カーテンとしては、ドレープカーテン、レースカーテン、ロールカーテン（ロールスクリーンとも呼ばれる）、アコーディオンカーテン、ブラインドカーテン（ブラインドとも呼ばれる）及びどんちょう等が挙げられる。
【００６７】
多層シートは、インテリアであることが好ましい。多層シートは、窓を覆うように又は屋内空間を仕切るように設置されることが好ましい。
【００６８】
多層シートは、目隠しシートであってもよい。多層シートは、透明でなくてもよい。多層シートは、不透明であってもよい。不透明には半透明が含まれる。多層シートは、透明部分と、不透明部分とがあってもよい。例えば、繊維布を用いた場合に、繊維間部分が透明部分であってもよく、繊維部分が不透明部分であってもよい。多層シートの柔軟性を発揮する観点から、多層シートは、ガラス板に積層して用いられないことが好ましい。
【００６９】
以下、多層シートの他の詳細を説明する。
【００７０】
（表面層）
表面層は、紙又は布である。強度をより一層高める観点からは、表面層は、布であることが好ましい。強度をより一層高める観点からは、表面層は、繊維を含むことが好ましい。
【００７１】
布としては、織布及び不織布が挙げられる。また、布には、フェルト及び編み物が含まれる。
【００７２】
表面層は、表面コーティングされていてもよい。コーティング材としては、アクリルコーティング材、及びシリコーンコーティング材等が挙げられる。
【００７３】
（樹脂層）
上記樹脂層は、ポリビニルアセタール樹脂を含む。樹脂層と表面層との密着性をより一層高める観点からは、上記樹脂層は、可塑剤を含むことが好ましい。
【００７４】
ポリビニルアセタール樹脂：
上記ポリビニルアセタール樹脂は、例えば、ポリビニルアルコールをアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【００７５】
上記ポリビニルアルコールの平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、強度がより一層高くなる。上記平均重合度が上記上限以下であると、樹脂層の形成が容易になる。
【００７６】
上記ポリビニルアルコールの平均重合度は、ＪＩＳ  Ｋ６７２６「ポリビニルアルコール試験方法」に準拠した方法により求められる。
【００７７】
上記ポリビニルアセタール樹脂におけるアセタール基の炭素数は３〜５であることが好ましく、４又は５であることが好ましい。
【００７８】
上記アルデヒドとして、一般には、炭素数が１〜１０のアルデヒドが好適に用いられる。上記炭素数が１〜１０のアルデヒドとしては、例えば、ホルムアルデヒド、アセトアルデヒド、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、及びベンズアルデヒド等が挙げられる。なかでも、アセトアルデヒド、プロピオンアルデヒド、ｎ−ブチルアルデヒド、イソブチルアルデヒド、ｎ−ヘキシルアルデヒド又はｎ−バレルアルデヒドが好ましく、アセトアルデヒド、プロピオンアルデヒド、ｎ−ブチルアルデヒド、イソブチルアルデヒド又はｎ−バレルアルデヒドがより好ましく、ｎ−ブチルアルデヒド又はｎ−バレルアルデヒドが更に好ましい。上記アルデヒドは、１種のみが用いられてもよく、２種以上が併用されてもよい。
【００７９】
上記ポリビニルアセタール樹脂の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、樹脂層と表面層との密着性がより一層高くなる。また、上記水酸基の含有率が上記上限以下であると、樹脂層の柔軟性が高くなり、多層シートの取扱いが容易になる。
【００８０】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【００８１】
上記ポリビニルアセタール樹脂のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、樹脂層の耐湿性が高くなる。
【００８２】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【００８３】
上記ポリビニルアセタール樹脂のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【００８４】
上記アセタール化度は、主鎖の全エチレン基量から、水酸基が結合しているエチレン基量と、アセチル基が結合しているエチレン基量とを差し引いた値を、主鎖の全エチレン基量で除算して求めたモル分率を百分率で示した値である。
【００８５】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【００８６】
可塑剤：
上記可塑剤は特に限定されない。上記可塑剤として、従来公知の可塑剤を用いることができる。上記可塑剤は、１種のみが用いられてもよく、２種以上が併用されてもよい。
【００８７】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【００８８】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【００８９】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【００９０】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【００９１】
上記有機リン酸可塑剤としては、トリブトキシエチルホスフェート、イソデシルフェニルホスフェート及びトリイソプロピルホスフェート等が挙げられる。
【００９２】
上記可塑剤は、下記式（１）で表されるジエステル可塑剤であることが好ましい。
【００９３】
【化１】
2018051830.tif 000003
【００９４】
上記式（１）中、Ｒ１及びＲ２はそれぞれ、炭素数２〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数５〜１０の有機基であることが好ましく、炭素数６〜１０の有機基であることがより好ましい。
【００９５】
上記可塑剤は、トリエチレングリコールジ−２−エチルヘキサノエート（３ＧＯ）又はトリエチレングリコールジ−２−エチルブチレートを含むことが好ましく、トリエチレングリコールジ−２−エチルヘキサノエートを含むことがより好ましい。
【００９６】
上記可塑剤の含有量は特に限定されない。上記ポリビニルアセタール樹脂１００重量部に対して、上記可塑剤の含有量は、好ましくは２５重量部以上、より好ましくは３０重量部以上、好ましくは６０重量部以下、より好ましくは５０重量部以下、更に好ましくは４５重量部以下、更に好ましくは４０重量部以下である。上記可塑剤の含有量が上記下限以上であると、樹脂層の強度がより一層高くなる。上記可塑剤の含有量が上記上限以下であると、可塑剤の析出が抑えられる。
【００９７】
紫外線遮蔽剤：
上記樹脂層は、紫外線遮蔽剤を含むことが好ましい。上記紫外線遮蔽剤の使用により、樹脂層が長期間使用されたり、高温下で使用されたりしても、変色がより一層抑えられる。上記紫外線遮蔽剤は、１種のみが用いられてもよく、２種以上が併用されてもよい。
【００９８】
上記紫外線遮蔽剤には、紫外線吸収剤が含まれる。上記紫外線遮蔽剤は、紫外線吸収剤であることが好ましい。
【００９９】
上記紫外線遮蔽剤としては、例えば、金属を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１００】
上記金属を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１０１】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤であり、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１０２】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１０３】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等のベンゾトリアゾール構造を有する紫外線遮蔽剤が挙げられる。紫外線を吸収する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１０４】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１０５】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１０６】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０１０７】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０１０８】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０１０９】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０１１０】
変色をより一層抑える観点からは、上記樹脂層１００重量％中、上記紫外線遮蔽剤の含有量は、好ましくは０．１重量％以上、より好ましくは０．２重量％以上、更に好ましくは０．３重量％以上、特に好ましくは０．５重量％以上、好ましくは２．５重量％以下、より好ましくは２重量％以下、更に好ましくは１重量％以下、特に好ましくは０．８重量％以下である。
【０１１１】
酸化防止剤：
上記樹脂層は、酸化防止剤を含むことが好ましい。上記酸化防止剤の使用により、樹脂層が長期間使用されたり、高温下で使用されたりしても、変色がより一層抑えられる。上記酸化防止剤は、１種のみが用いられてもよく、２種以上が併用されてもよい。
【０１１２】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０１１３】
上記酸化防止剤は、フェノール系酸化防止剤又はリン系酸化防止剤であることが好ましい。
【０１１４】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０１１５】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、トリス（２，４−ジ−ｔ−ブチルフェニル）ホスファイト、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０１１６】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、並びにＢＡＳＦ社製「ＩＲＧＡＮＯＸ  １０１０」等が挙げられる。
【０１１７】
変色をより一層抑える観点からは、上記樹脂層１００重量％中、上記酸化防止剤の含有量は０．１重量％以上であることが好ましい。また、酸化防止剤の添加効果が飽和するので、上記樹脂層１００重量％中、上記酸化防止剤の含有量は２重量％以下であることが好ましい。
【０１１８】
光安定剤：
上記樹脂層は、光安定剤を含むことが好ましい。光安定剤の使用により、樹脂層が長期間使用されたり、太陽光に晒されたりしても、変色がより一層抑えられる。上記光安定剤は１種のみが用いられてもよく、２種以上が併用されてもよい。
【０１１９】
変色をより一層抑える観点からは、上記光安定剤は、ヒンダードアミン光安定剤であることが好ましい。
【０１２０】
上記ヒンダードアミン光安定剤としては、ピペリジン構造の窒素原子にアルキル基、アルコキシ基又は水素原子が結合しているヒンダードアミン光安定剤等が挙げられる。変色をより一層抑える観点からは、ピペリジン構造の窒素原子にアルキル基又はアルコキシ基が結合しているヒンダードアミン光安定剤が好ましい。上記ヒンダードアミン光安定剤は、ピペリジン構造の窒素原子にアルキル基が結合しているヒンダードアミン光安定剤であることが好ましく、ピペリジン構造の窒素原子にアルコキシ基が結合しているヒンダードアミン光安定剤であることも好ましい。
【０１２１】
上記ピペリジン構造の窒素原子にアルキル基が結合しているヒンダードアミン光安定剤としては、Ｔｉｎｕｖｉｎ  ７６５、Ｔｉｎｕｖｉｎ  ６２２ＳＦ及びアデカスタブ  ＬＡ−５２等が挙げられる。
【０１２２】
上記ピペリジン構造の窒素原子にアルコキシ基が結合しているヒンダードアミン光安定剤としては、Ｔｉｎｕｖｉｎ  ＸＴ−８５０ＦＦ、Ｔｉｎｕｖｉｎ  ＸＴ−８５５ＦＦ及びアデカスタブ  ＬＡ−８１等が挙げられる。
【０１２３】
上記ピペリジン構造の窒素原子に水素原子が結合しているヒンダードアミン光安定剤としては、Ｔｉｎｕｖｉｎ  ７７０ＤＦ、及びＨｏｓｔａｖｉｎ  Ｎ２４等が挙げられる。
【０１２４】
変色をより一層抑える観点からは、上記光安定剤の分子量は好ましくは２０００以下、より好ましくは１０００以下、更に好ましくは７００以下である。
【０１２５】
上記樹脂層１００重量％中、上記光安定剤の含有量は好ましくは０．００２５重量％以上、より好ましくは０．０２５重量％以上、好ましくは０．５重量％以下、より好ましくは０．３重量％以下である。上記光安定剤の含有量が上記下限以上及び上記上限以下であると、変色が効果的に抑えられる。
【０１２６】
他の成分：
上記樹脂層は、必要に応じて、難燃剤、帯電防止剤、顔料、染料、耐湿剤、接着力調整剤、蛍光増白剤及び赤外線吸収剤等の添加剤を含んでいてもよい。これらの添加剤は、１種のみが用いられてもよく、２種以上が併用されてもよい。
【０１２７】
上記樹脂層は、充填材、顔料又は染料によって着色されていてもよい。
【０１２８】
以下に実施例を掲げて本発明を更に詳しく説明する。本発明はこれら実施例のみに限定されない。
【０１２９】
以下の実施例及び比較例で用いたポリビニルブチラール（ＰＶＢ）樹脂に関しては、ブチラール化度（アセタール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０１３０】
（実施例１）
ポリビニルブチラール樹脂（ｎ−ブチルアルデヒドを使用、平均重合度１７００、水酸基の含有率３０モル％、アセチル化度１モル％、アセタール化度６９モル％）１００重量部と、可塑剤（トリエチレングリコールジ−２−エチルヘキサノエート（３ＧＯ））４０重量部と、紫外線遮蔽剤（ＢＡＳＦ社製「Ｔｉｎｕｖｉｎ３２６」）０．２重量部と、酸化防止剤（ＢＨＴ）０．２重量部とを混合し、樹脂層用組成物を得た。
【０１３１】
単層の布地カーテン（カーテン本体、材質：ポリエステル、コーティングなし）を用意した。
【０１３２】
単層の布地カーテンの片側の表面上に、樹脂層用組成物を積層することで、樹脂層を形成した。また、樹脂層の外側の露出した表面の光沢度及び表面の粗さ曲線要素の平均長さＲＳｍが表１に示す値となるように、樹脂層の外側の露出した表面をエンボス加工し、カーテン（多層シート）を得た。得られた多層シートの面密度は、５５６ｇ／ｍ２であった。
【０１３３】
（実施例２）
単層の布地カーテン（カーテン本体、材質：ポリエステル、コーティングなし）を、単層の布地カーテン（カーテン本体、アクリルコーティングあり、材質：ポリエステル）に変更したこと、並びに、エンボス加工条件を変更したこと以外は実施例１と同様にして、カーテン（多層シート）を得た。
【０１３４】
（実施例３）
単層の布地カーテン（カーテン本体、材質：ポリエステル、コーティングなし）を、単層のレースカーテン（カーテン本体、材質：ポリエステル、コーティングなし）に変更したこと、並びに、エンボス加工条件を変更したこと以外は実施例１と同様にして、カーテン（多層シート）を得た。
【０１３５】
（実施例４）
単層の布地カーテン（カーテン本体、材質：ポリエステル、コーティングなし）を、単層のロールスクリーン（カーテン本体、材質：ポリエステル、コーティングなし）に変更したこと、並びに、エンボス加工条件を変更したこと以外は実施例１と同様にして、カーテン（多層シート）を得た。
【０１３６】
（実施例５）
単層の布地カーテン（カーテン本体、材質：ポリエステル、コーティングなし）を、単層のロールスクリーン（カーテン本体、材質：ポリエステル、アクリルコーティングあり）に変更したこと、並びに、エンボス加工条件を変更したこと以外は実施例１と同様にして、カーテン（多層シート）を得た。
【０１３７】
（実施例６）
エンボス加工条件のみを変更したこと以外は実施例１と同様にして、カーテン（多層シート）を得た。
【０１３８】
（比較例１）
実施例１で用いた単層の布地カーテン（カーテン本体、材質：ポリエステル、コーティングなし）を、カーテン（単層シート）とした。
【０１３９】
（比較例２）
実施例２で用いた単層の布地カーテン（カーテン本体、アクリルコーティングあり、材質：ポリエステル）を、カーテン（単層シート）とした。
【０１４０】
（比較例３）
実施例３で用いた単層のレースカーテン（カーテン本体、材質：ポリエステル、コーティングなし）を、カーテン（単層シート）とした。
【０１４１】
（比較例４）
実施例４で用いた単層のロールスクリーン（カーテン本体、材質：ポリエステル、コーティングなし）を、カーテン（単層シート）とした。
【０１４２】
（比較例５）
実施例５で用いた単層のロールスクリーン（カーテン本体、材質：ポリエステル、アクリルコーティングあり）を、カーテン（単層シート）とした。
【０１４３】
（比較例６）
３層の布地カーテン（カーテン本体、コーティングなし、材質：ポリエステル）を、カーテン（多層シート）とした。
【０１４４】
（実施例７）
紙障子（障子本体）を用意した。
【０１４５】
紙障子の片側の表面上に、実施例１で得られた樹脂層用組成物を積層することで、樹脂層を形成した。また、樹脂層の外側の露出した表面の光沢度及び表面の粗さ曲線要素の平均長さＲＳｍが表３に示す値となるように、樹脂層の外側の露出した表面をエンボス加工し、障子（多層シート）を得た。得られた多層シートの面密度は、５００ｇ／ｍ２であった。
【０１４６】
（比較例７）
実施例７で用いた単層の紙障子（障子本体）を、障子（単層シート）とした。
【０１４７】
（実施例８）
単層の布地カーテン（カーテン本体、材質：ポリエステル、コーティングなし）を用意した。
【０１４８】
単層の布地カーテンの片面の表面上に、実施例１で得られた樹脂層用組成物を積層することで、樹脂層を形成した。
【０１４９】
また、また、単層の布地カーテン側とは反対側の樹脂層の表面上に、同じ単層の布地カーテンを配置して、積層することで、多層シートを得た。
【０１５０】
（実施例９）
単層の布地カーテン（カーテン本体、材質：ポリエステル、コーティングなし）を、単層の布地カーテン（カーテン本体、アクリルコーティングあり、材質：ポリエステル）に変更したこと以外は実施例８と同様にして、カーテン（多層シート）を得た。
【０１５１】
（実施例１０）
単層の布地カーテン（カーテン本体、材質：ポリエステル、コーティングなし）を、単層のレースカーテン（カーテン本体、材質：ポリエステル、コーティングなし）に変更したこと以外は実施例８と同様にして、カーテン（多層シート）を得た。
【０１５２】
（実施例１１）
単層の布地カーテン（カーテン本体、材質：ポリエステル、コーティングなし）を、単層のロールスクリーン（カーテン本体、材質：ポリエステル、コーティングなし）に変更したこと以外は実施例８と同様にして、カーテン（多層シート）を得た。
【０１５３】
（実施例１２）
単層の布地カーテン（カーテン本体、材質：ポリエステル、コーティングなし）を、単層のロールスクリーン（カーテン本体、材質：ポリエステル、アクリルコーティングあり）に変更したこと以外は実施例８と同様にして、カーテン（多層シート）を得た。
【０１５４】
（実施例１３）
ポリビニルブチラール樹脂（ｎ−ブチルアルデヒドを使用、平均重合度３０００、水酸基の含有率２４モル％、アセチル化度１２モル％、アセタール化度６４モル％）に変更したこと以外は実施例８と同様にして、カーテン（多層シート）を得た。
【０１５５】
（評価）
（１）遮音性
窓で２部屋に仕切られた２５℃の室内において評価を行った。一方の部屋の窓から１ｍ離れた位置に、音源のスピーカーを配置した。また、他方の部屋の窓から１ｍ離れた位置に、試験者を配置した。
【０１５６】
音源から、２５００Ｈｚの音を発し、試験者が、音がどの程度聞こえるかを評価した。
【０１５７】
次に、窓の内側にカーテン又は障子を取り付けた。カーテン又は障子を取りつけた後に、音源から、２５００Ｈｚの音を発し、試験者が、音がどの程度聞こえるかを再度評価した。２５００Ｈｚの音としては、自動車のタイヤが擦れる音や、自動車のエンジン音等が想定される。
【０１５８】
また、５０００Ｈｚの音についても、同様の評価を行った。
【０１５９】
１０名の試験者が評価を行い、遮音性を以下の基準で判定した。
【０１６０】
［遮音性の判定基準］
○：カーテン又は障子を取りつけた後に、カーテン又は障子を取り付ける前と比べて、１０名中、９名以上が遮音されていると評価
△：カーテン又は障子を取りつけた後に、カーテン又は障子を取り付ける前と比べて、１０名中、６〜８名が遮音されていると評価
×：カーテン又は障子を取りつけた後に、カーテン又は障子を取り付ける前と比べて、１０名中、０〜５名が遮音性されていると評価
【０１６１】
（２）ブロッキング防止性
２層の多層シートについて、ブロッキング防止性の評価を実施した。得られたカーテン及び障子を２つ折りにして樹脂層同士を面接触させた後に、面同士を手で離れさせた。このとき、面同士の離れやすさから、ブロッキング防止性を以下の基準で判定した。
【０１６２】
［ブロッキング防止性の判定基準］
○○：手で自然に面同士が離れる
○：貼り付いているが、手で面同士を容易に剥がすことができる
×：貼り付いており、手で面同士を剥がすことが困難である
【０１６３】
結果を、下記の表１〜４に示す。表中、ＲＳｍの単位はμｍである。
【０１６４】
【表１】
2018051830.tif 000004
【０１６５】
【表２】
2018051830.tif 000005
【０１６６】
【表３】
2018051830.tif 000006
【０１６７】
【表４】
2018051830.tif 000007
【符号の説明】
【０１６８】
１，１Ａ…多層シート
１１…樹脂層
１２…第１の表面層
１３…第２の表面層
【図１】
2018051830.tif 000008
【図２】
2018051830.tif 000009